(57)【要約】      （修正有）【課題】  歯科用成形品の調製のために使用される、好ましくは、電着による調製のために使用される、電気伝導性材料、特に電気伝導性ワニスの提供。【解決手段】  この材料は、少なくとも、電気伝導性をもたらす１つの材料および１つの歯科用スペーサーまたはダイスペーサーまたはそのようなスペーサーの構成成分を含む。その材料は、好ましくは、伝導性材料が乾燥すると色の変更または色の変化を引き起こす、少なくとも１つの着色剤を含む。【選択図】  なし【特許請求の範囲】
【請求項１】
−電気伝導性をもたらす１つの成分、および、
−１つの歯科用もしくはダイスペーサーまたは前記スペーサーの構成成分
を少なくとも含む、歯科用成形品を調製するために使用される電気伝導性材料。
【請求項２】
前記伝導性材料が、伝導性ワニスであることを特徴とする、請求項１に記載の電気伝導性材料。
【請求項３】
前記調製は、電着による調製であることを特徴とする、請求項１または２に記載の電気伝導性材料。
【請求項４】
電気伝導性をもたらす成分および完成されたダイスペーサーから調製されることを特徴とする、請求項１〜３のいずれか１項に記載の電気伝導性材料。
【請求項５】
電気伝導性をもたらす成分を含む市販の伝導性ワニス、および完成されたダイスペーサーから調製されることを特徴とする、請求項１〜４のいずれか１項に記載の電気伝導性材料。
【請求項６】
市販の伝導性ワニスおよびダイスペーサーの構成成分から調製されることを特徴とする、請求項１〜３のいずれか１項に記載の電気伝導性材料。
【請求項７】
少なくとも１つの更なる成分を含むことを特徴とする、請求項１〜６のいずれか１項に記載の電気伝導性材料。
【請求項８】
前記成分が、電気伝導性材料が乾燥すると色の変更または色の変化を引き起こす少なくとも１つの着色剤である、請求項７に記載の電気伝導性材料。
【請求項９】
高い透明性を有するスペーサーを含むことを特徴とする、請求項１〜８のいずれか１項に記載の電気伝導性材料。
【請求項１０】
本質的に無色のスペーサーを含むことを特徴とする、請求項１〜９のいずれか１項に記載の電気伝導性材料。
【請求項１１】
前記電気伝導性をもたらす成分が、粒子または薄片の状態で存在することを特徴とする、請求項１〜１０のいずれか１項に記載の電気伝導性材料。
【請求項１２】
前記電気伝導性をもたらす成分が、少なくとも１つの金属または少なくとも１つの金属合金であることを特徴とする、請求項１〜１１のいずれか１項に記載の電気伝導性材料。
【請求項１３】
前記金属が銅であることを特徴とする、請求項１２に記載の電気伝導性材料。
【請求項１４】
前記金属または金属合金が、貴金属または貴金属を含む合金であることを特徴とする、請求項１２に記載の電気伝導性材料。
【請求項１５】
前記貴金属が銀であることを特徴とする、請求項１４に記載の電気伝導性材料。
【請求項１６】
前記貴金属が金であることを特徴とする、請求項１４に記載の電気伝導性材料。
【請求項１７】
前記電気伝導性をもたらす成分が、前記電気伝導性材料中に、その総量に基づいて、５０質量％未満の量で存在することを特徴とする、請求項１〜１６のいずれか１項に記載の電気伝導性材料。
【請求項１８】
前記電気伝導性をもたらす成分が、前記電気伝導性材料中に、その総量に基づいて、４０質量％未満の量で存在することを特徴とする、請求項１〜１６のいずれか１項に記載の電気伝導性材料。
【請求項１９】
前記電気伝導性をもたらす成分が、前記電気伝導性材料中に、その総量に基づいて、３３〜４０質量％の範囲の量で存在することを特徴とする、請求項１〜１６のいずれか１項に記載の電気伝導性材料。
【請求項２０】
前記電気伝導性をもたらす成分が、前記電気伝導性材料中に、その総量に基づいて、３５〜３８質量％の範囲の量で存在することを特徴とする、請求項１〜１６のいずれか１項に記載の電気伝導性材料。
【請求項２１】
結合剤を更に含み、前記電気伝導性材料中の前記結合剤の含有量が、５質量％より多いことを特徴とする、請求項１〜２０のいずれか１項に記載の電気伝導性材料。
【請求項２２】
前記結合剤が、有機結合剤であることを特徴とする、請求項２１に記載の電気伝導性材料。
【請求項２３】
前記電気伝導性材料中に存在するスペーサーが、２０〜５０ＭＰａの範囲の粘性を示すことを特徴とする、請求項１〜２２のいずれか１項に記載の電気伝導性材料。
【請求項２４】
前記電気伝導性材料中に存在するスペーサーが、３０〜４０ＭＰａの範囲の粘性を示すことを特徴とする、請求項１〜２２のいずれか１項に記載の電気伝導性材料。
【請求項２５】
歯科用成形品の調製のために使用される電気伝導性材料を調製するために使用される歯科用もしくはダイスペーサーまたは前記スペーサーの構成成分。
【請求項２６】
前記電気伝導性材料が、伝導性ワニスであることを特徴とする、請求項２５に記載の歯科用もしくはダイスペーサーまたは前記スペーサーの構成成分。
【請求項２７】
前記調製は、電着による調製であることを特徴とする、請求項２５または２６に記載の歯科用もしくはダイスペーサーまたは前記スペーサーの構成成分。
【請求項２８】
電気伝導性をもたらす少なくとも１つの成分を含むことを特徴とする歯科用スペーサーまたはダイスペーサー。
【請求項２９】
前記電気伝導性をもたらす成分が、粒子または薄片の状態で存在することを特徴とする、請求項２８に記載の歯科用スペーサーまたはダイスペーサー。
【請求項３０】
前記電気伝導性をもたらす成分が、金属または金属合金であることを特徴とする、請求項２８または２９に記載の歯科用スペーサーまたはダイスペーサー。
【請求項３１】
前記金属が銅であることを特徴とする、請求項３０に記載の歯科用スペーサーまたはダイスペーサー。
【請求項３２】
前記金属または金属合金が、貴金属または貴金属を含む合金であることを特徴とする、請求項３０に記載の歯科用スペーサーまたはダイスペーサー。
【請求項３３】
前記貴金属が銀または金であることを特徴とする、請求項３２に記載の歯科用スペーサーまたはダイスペーサー。
【発明の詳細な説明】
【技術分野】
【０００１】
本発明は、まず第一に、歯科用成形品（dental moldings）の調製のための、好ましくは電着による調製のための電気伝導性材料に関する。電気伝導性材料は、特に、“伝導性ワニス(conducting varnish)”または“伝導性ラッカー(conducting lacquer)”である。
【背景技術】
【０００２】
歯科分野では、今日、人工装具または成形品は、通常、金属の電着によって調製される。これに関連して、“電鋳法”では、主に、例えば金および金合金のような貴金属が使用されている。このように調製された成形物品(molded articles)／成形品は、歯学および歯科技術における既知の目的、特に、その後、その上にセラミックまたはプラスチックが適用される、“デンタルフレームワーク(dental frameworks)”のために使用され得る。ダブルクラウンおよびブリッジ技術において、“超構造物(supraconstructions)”等として使用される成形品も、電着によって調製される。
【０００３】
電解液中での電着の前に、電着するつもりの表面に、電着によって調製される成形品／成形物品の意図した用途とは関係なく、電気伝導性材料（しばしば、“伝導性ワニス”である）の伝導層が設けられる。これらの伝導性物質は、ワニスのような液体またはペーストであり、好ましくは、伝導性成分として、微粒子／スパンコールの状態の貴金属（例えば銀）を含み、かつ、様々な種類の有機結合剤および溶媒を含む。
【０００４】
伝導層の塗布は、様々な方法で行うことができるが、現在は、通常、ブラシもしくはフェルトペン（エディング(Edding)に類似）を用いるか、または、エアブラシ法によって塗布され得る。これに関連して、伝導層は、表面に伝導性を与えるために、非伝導性支持材（例えばプラスター、プラスチック、セラミック）上で使用される。例えば金属または合金のような伝導性支持材を使用する場合は、それは、支持材／歯根(stump)（ダイ(die)）材料からの電着層の分離を可能にする伝導性中間層としても使用される。いずれの場合も、支持材／歯根（ダイ）からの電着層の分離後、伝導性の銀層のほとんどが電着層上に残る。
【０００５】
既に記載したように、様々な（電気）非伝導性または（電気）伝導性支持材は、歯科用成形品の調製において、特に、電着による歯科用成形品の調製において使用されている。専門用語では、これらの支持材は、歯根またはダイ材料としても記載されている。なぜなら、それらは、歯科医によって採取される歯型（雌型）の、歯科技工士によって調製される雄型として、調製された口腔状態、即ち、歯の歯根（類）を再現するからである。
【０００６】
歯科分野において有用な電気伝導性材料、例えば伝導性ワニスは、これに対応して、上記のすべての支持材に塗布できなければならず、かつ、その上に伝導層を形成しなければならない。よって、非常に頻繁に使用される支持材プラスターは、それ自体非伝導性であるが、吸収性である。これは、伝導性ワニスの一部が多孔質プラスター材料に染み込み、伝導性ワニスの残りの部分が乾燥時に蒸発することを意味する。これにより、プラスター上の伝導性ワニスの乾燥時間は、非吸収性材料上よりもはるかに短くなる。更に、伝導性ワニスの粘着性は、所定の粗さを有するプラスターの多孔質表面に対して好ましく、そのため、例えばプラスチックのような非常に平滑な支持材上よりも、プラスターの多孔質表面に塗布する方が好ましい。また、プラスチックの吸収性は低いので、支持材としてプラスチックを使用すると、支持材としてプラスターを使用する場合よりも乾燥時間が比較的長くなる。
【０００７】
支持材としてのセラミックも同様に非伝導性であり、一般に、細孔が閉じた(with closed porosity)、非常に平滑な表面を有する。ここでも、これにより、伝導性ワニスの表面への粘着は、より困難になり、更に、吸収性が低いため、乾燥時間が長くなる。
【０００８】
支持材としての金属も、非吸収性である。また、支持材として使用する場合、それらの表面は、一般に、注意深く研磨される。こうして得られるものに、伝導性ワニスを塗布すると、乾燥時間は最も長く、粘着力は最も低い。従って、主に金属支持材（第一成分）から電着金属層（第二成分）を良好に分離するためのギャップを形成するために、セパレーター(separator)として伝導性ワニスを塗布した金属支持材を得るために、歯科分野において使用される伝導性ワニスが強く求められている。
【０００９】
歯科分野において使用される支持材の様々な性質により、“伝導性ワニス”のような、この分野で使用できる電気伝導性材料に対して、多数のことが要求される。これらの要求の中で最も重要なことを、以下に簡単にまとめる。
【００１０】
−支持材上の伝導性ワニスの乾燥時間は、数時間以内であるべきであり、好ましくは１時間未満であるべきである。これに関連して、完全に乾燥させた伝導層が、この時間内に、更に、支持材の全表面上に形成されなければならない。そうしなければ、均一な伝導性は得られず、よって、均一な厚さおよび品質を有する電着金属層の支持材上への形成は保証されない。
【００１１】
−伝導性ワニスの支持材への粘着性も、支持材の表面全体にわたって十分なものでなければならない。伝導性ワニスの支持材への粘着性が良好でなければ、電着金属の支持材への良好な適合(fit)は保証されない。伝導性ワニスの支持材への粘着性は減少または劣化するので、成長した電着金属層が持ち上げられる(lift off)と、この適合はもはや得られない。電着のための電解液の伝導層への染み込みは防がなければならない。
−伝導性ワニスは、形成された伝導層全体にわたって、均一な高い（電気）伝導性をもたらさなければならない。そうしなければ、金属付着物中の電着電流を、一般に三次元表面に均一に分布させることができず、そのため、すべてのポイントにおいて同じ層厚を有する、品質的に均質な金属層の成長は保証されない。
【００１２】
−伝導性ワニスは、ユーザー（一般に歯科医および歯科技工士、ならびにそれらのスタッフ）が満足に取り扱えるものでなければならない。これは、まず、通常の方法によって容易に塗布できなければならない、伝導性ワニスの粘度(consistency)に関連する。第二に、塗布された伝導層の厚さおよびその乾燥状態を、ユーザーが簡単な方法で評価できるべきである。
【００１３】
−電着後、伝導性ワニスは、何の問題もなく支持材から外されるべきであり、第二に、残留物を残さずに、電着金属層から分離できるべきである。支持材への伝導性ワニスの粘着性が過度に強いと、例えば、機械的処理によって、支持材から伝導性ワニスを再び分離しなければならなくなる。電着層上の伝導性ワニスからの残留物は、電着された成分の更なる使用に、不純物として不利な影響を与える。
【００１４】
それでも、電着、および、そのため伝導性ワニスの塗布も、化学技術の知識を有する専門家ではないユーザーによって行われることを考慮しなければならない。ここでは、電着の専門家もワニス塗り(varnishing)の専門家も関係なく、上記のように、歯科医、歯科技工士およびそれらのスタッフが関係する。電着工程のために使用される市販の装置は、大部分が自動化されているため、そこで示される工程パラメーターは、特に、ユーザーが各自で調整すべきではない。従って、各支持材上への伝導層の形成も、できるだけ簡単に実施できなければならず、かつ、再現性のある結果が得られなければならない。
【発明の開示】
【発明が解決しようとする課題】
【００１５】
上記の点を考慮して、本発明の目的は、上記の要求をできる限り考慮して、電気伝導性材料、特に伝導性ワニスを、好ましくは電着法による歯科用成形品の調製のために利用できるようにすることである。特に、この電気伝導性材料は、最も多様な種類の支持材に適したものであるべきであり、かつ、これら支持材上で、現在使用されている伝導性材料と比べて、できるだけ短縮された乾燥時間ならびに改善された粘着性および／または伝導性を示すべきである。これに関連して、伝導性材料は、少なくとも、以前に使用されていた伝導性材料と同じ位取り扱いが容易であるべきである。また、本発明の目的は、できるだけ、伝導層の塗布中および塗布後に、塗布された伝導層の品質を評価できるようにするモニタリングパラメーター(monitoring parameter)を、ユーザーが利用できるようにすることである。
【課題を解決するための手段】
【００１６】
上記目的を達成する手段は、以下の通りである。
[請求項１]−電気伝導性をもたらす１つの成分、および、
−１つの歯科用もしくはダイスペーサーまたは前記スペーサーの構成成分
を少なくとも含む、歯科用成形品を調製するために使用される電気伝導性材料。
[請求項２]前記伝導性材料が、伝導性ワニスであることを特徴とする、請求項１に記載の電気伝導性材料。
[請求項３]前記調製は、電着による調製であることを特徴とする、請求項１または２に記載の電気伝導性材料。
[請求項４]電気伝導性をもたらす成分および完成されたダイスペーサーから調製されることを特徴とする、請求項１〜３のいずれか１項に記載の電気伝導性材料。
[請求項５]電気伝導性をもたらす成分を含む市販の伝導性ワニス、および完成されたダイスペーサーから調製されることを特徴とする、請求項１〜４のいずれか１項に記載の電気伝導性材料。
[請求項６]市販の伝導性ワニスおよびダイスペーサーの構成成分から調製されることを特徴とする、請求項１〜３のいずれか１項に記載の電気伝導性材料。
[請求項７]少なくとも１つの更なる成分を含むことを特徴とする、請求項１〜６のいずれか１項に記載の電気伝導性材料。
[請求項８]前記成分が、電気伝導性材料が乾燥すると色の変更または色の変化を引き起こす少なくとも１つの着色剤である、請求項７に記載の電気伝導性材料。
[請求項９]高い透明性を有するスペーサーを含むことを特徴とする、請求項１〜８のいずれか１項に記載の電気伝導性材料。
[請求項１０]本質的に無色のスペーサーを含むことを特徴とする、請求項１〜９のいずれか１項に記載の電気伝導性材料。
[請求項１１]前記電気伝導性をもたらす成分が、粒子または薄片の状態で存在することを特徴とする、請求項１〜１０のいずれか１項に記載の電気伝導性材料。
[請求項１２]前記電気伝導性をもたらす成分が、少なくとも１つの金属または少なくとも１つの金属合金であることを特徴とする、請求項１〜１１のいずれか１項に記載の電気伝導性材料。
[請求項１３]前記金属が銅であることを特徴とする、請求項１２に記載の電気伝導性材料。
[請求項１４]前記金属または金属合金が、貴金属または貴金属を含む合金であることを特徴とする、請求項１２に記載の電気伝導性材料。
[請求項１５]前記貴金属が銀であることを特徴とする、請求項１４に記載の電気伝導性材料。
[請求項１６]前記貴金属が金であることを特徴とする、請求項１４に記載の電気伝導性材料。
[請求項１７]前記電気伝導性をもたらす成分が、前記電気伝導性材料中に、その総量に基づいて、５０質量％未満の量で存在することを特徴とする、請求項１〜１６のいずれか１項に記載の電気伝導性材料。
[請求項１８]前記電気伝導性をもたらす成分が、前記電気伝導性材料中に、その総量に基づいて、４０質量％未満の量で存在することを特徴とする、請求項１〜１６のいずれか１項に記載の電気伝導性材料。
[請求項１９]前記電気伝導性をもたらす成分が、前記電気伝導性材料中に、その総量に基づいて、３３〜４０質量％の範囲の量で存在することを特徴とする、請求項１〜１６のいずれか１項に記載の電気伝導性材料。
[請求項２０]前記電気伝導性をもたらす成分が、前記電気伝導性材料中に、その総量に基づいて、３５〜３８質量％の範囲の量で存在することを特徴とする、請求項１〜１６のいずれか１項に記載の電気伝導性材料。
[請求項２１]結合剤を更に含み、前記電気伝導性材料中の前記結合剤の含有量が、５質量％より多いことを特徴とする、請求項１〜２０のいずれか１項に記載の電気伝導性材料。
[請求項２２]前記結合剤が、有機結合剤であることを特徴とする、請求項２１に記載の電気伝導性材料。
[請求項２３]前記電気伝導性材料中に存在するスペーサーが、２０〜５０ＭＰａの範囲の粘性を示すことを特徴とする、請求項１〜２２のいずれか１項に記載の電気伝導性材料。
[請求項２４]前記電気伝導性材料中に存在するスペーサーが、３０〜４０ＭＰａの範囲の粘性を示すことを特徴とする、請求項１〜２２のいずれか１項に記載の電気伝導性材料。
[請求項２５]歯科用成形品の調製のために使用される電気伝導性材料を調製するために使用される歯科用もしくはダイスペーサーまたは前記スペーサーの構成成分。
[請求項２６]前記電気伝導性材料が、伝導性ワニスであることを特徴とする、請求項２５に記載の歯科用もしくはダイスペーサーまたは前記スペーサーの構成成分。
[請求項２７]前記調製は、電着による調製であることを特徴とする、請求項２５または２６に記載の歯科用もしくはダイスペーサーまたは前記スペーサーの構成成分。
[請求項２８]電気伝導性をもたらす少なくとも１つの成分を含むことを特徴とする歯科用スペーサーまたはダイスペーサー。
[請求項２９]前記電気伝導性をもたらす成分が、粒子または薄片の状態で存在することを特徴とする、請求項２８に記載の歯科用スペーサーまたはダイスペーサー。
[請求項３０]前記電気伝導性をもたらす成分が、金属または金属合金であることを特徴とする、請求項２８または２９に記載の歯科用スペーサーまたはダイスペーサー。
[請求項３１]前記金属が銅であることを特徴とする、請求項３０に記載の歯科用スペーサーまたはダイスペーサー。
[請求項３２]前記金属または金属合金が、貴金属または貴金属を含む合金であることを特徴とする、請求項３０に記載の歯科用スペーサーまたはダイスペーサー。
[請求項３３]前記貴金属が銀または金であることを特徴とする、請求項３２に記載の歯科用スペーサーまたはダイスペーサー。
【発明を実施するための最良の形態】
【００１７】
この目的は、最初に記載した電気伝導性材料、特に伝導性ワニスによって達成される。それは、少なくとも、電気伝導性をもたらす１つの成分および１つの“ダイスペーサー(die spacer)”または“歯科用スペーサー”またはそのようなスペーサーの構成成分を含む。正確に言うと、驚くべきことに、スペーサーまたはそのようなスペーサーの構成成分に電気伝導性をもたらす成分を添加することにより、改善された性質を有する新たな伝導性材料／伝導性ワニスが得られることがわかった。
【００１８】
“スペーサー”または“ダイスペーサー”は、歯科分野の専門家、特に歯科技工士に知られている。それらは、基本的に、２つの主要な適用分野で使用される。第一に、そのようなスペーサーによって、プラスターまたはプラスチック歯根を、差し歯(replacement teeth)の調製中の剥離およびそれにより引き起こされる不正確さ(inaccuracies)から保護する。プラスター歯根の場合、表面のシーリングのためにも、ワニスの状態の“プラスター硬化剤”が使用できる。第二に、差し歯のセメント処理(cementing)または接着による取り付けのための所定のギャップ（スペーサーの役割）を、スペーサーを適用することによって設ける。ギャップ（即ち、スペーサーによってもたらされた空間）の厚さは、これらのスペーサーにフィラーを添加することによって調整される。
【００１９】
以下に、分かり易くするために、本発明による伝導性材料について、伝導性ワニスを例にとって説明する。但し、本発明の伝導性材料は、伝導性ワニスに限定されるものではない。本発明の伝導性材料は、その個々の成分から、様々な方法で調製および作製することができる。
【００２０】
よって、第一の好ましい態様では、電気伝導性をもたらす成分および完成したダイスペーサーから、伝導性ワニスを調製することができる。これに関連するスペーサーは、すぐに使用できる(ready-to-use)製品として、即ち、溶媒を含んだ製品として理解される。これに関連して、スペーサーの溶媒成分は、電気伝導性をもたらす成分との混合直前または混合中に、残りのワニス成分に、完全に、または部分的に添加され得る（例えば、“希釈剤(thinner)”として）。これらの態様は、本発明により、特に、伝導性をもたらす成分を、少なくとも１つの溶媒／溶媒混合物／希釈剤および１つの完成したダイスペーサーと混合することによって変更され得る。
【００２１】
本発明による伝導性ワニスの第二の好ましい態様において、後者は、電気伝導性をもたらす成分を既に含む、現在市販されている（即ち、従来技術による）伝導性ワニスおよび完成したダイスペーサーから調製される。この態様は、２つの既に完成した製品同士を混合することによって本発明による伝導性ワニスを調製できるという利点を有する。そのような態様は、本発明による製品の伝導性および粘度を所望のように調整するために、２つの完成したワニスに、更に、更なる電気伝導性材料または更なる溶媒を添加することによって任意に変更され得る。
【００２２】
第三の好ましい態様では、市販の伝導性ワニスの（個々の）構成成分およびダイスペーサーの（個々の）構成成分から、本発明による伝導性ワニスが調製される。これにより、本発明による製品の組成を、適宜変更することができる。
【００２３】
現在知られている市販のスペーサーまたは現在知られている市販の伝導性ワニスの構成成分は、当業者に知られている。そのようなスペーサーまたは伝導性ワニスは、特に、結合剤（主に膜形成剤の役割）、顔料、フィラー、溶媒、ならびに、例えば、殺菌剤(fungicides)、スクリーニング剤(screening agents)、可塑剤、乾燥剤などのような、（更なる）添加剤および補助剤を含む。最も多様な材料は、例えば、ニトロセルロース、エポキシド樹脂、アルキド樹脂、ポリエステル樹脂、アクリル樹脂などのような結合剤として使用される。また、使用される溶媒／希釈剤は、当業者に知られており、まず第一に、有機溶媒、好ましくは、アルコール、ケトンなどの極性有機溶媒を含む。
【００２４】
本発明の特に好ましい態様において、新規な伝導性ワニスは、少なくとも１つの更なる成分、好ましくは、伝導性ワニスが乾燥すると色の変更(alternation)または色の変化(change)を引き起こす、少なくとも１つの着色剤を含む。そのような成分、例えば着色剤または顔料は、既に知られている。それらは、ダイスペーサーにおいて、このスペーサーの乾燥状態をユーザーに示すために既に使用されている。ここで、本発明は、上記の好ましい態様において、本発明による伝導性ワニスにもそのような成分を含めることによって、この知見を利用する。本発明による伝導性ワニスに含まれる成分の組み合わせにより、特に、“モニタリング成分”（色の変更／色の変化をもたらす着色剤）と“電気伝導性成分”の組み合わせにより、新規な伝導性ワニスにおいて、特別な利点が得られる。それら利点は、電着歯科成形品の調製を大いに容易にし、かつ改善する。
【００２５】
これは、現段階では原則として簡単に説明すべきである。
【００２６】
後述の実施例にも示すように、本発明による伝導性ワニスは、モニタリング成分を含む既知のスペーサー（またはその構成成分）および電気伝導性成分としての銀（または対応する伝導性ワニス）から調製され得る。そのような、本発明による伝導性ワニスは、例えば、銀橙色(silver orange color)を示す。この伝導性ワニスを非吸収性支持材（上記参照）に塗布すると、伝導性ワニスが乾燥すると、ユーザーがはっきり認識できる、銀橙色から銀ピンク色への色の変更／色の変化が起こる。これに関連して、この色の変化は、伝導性ワニスのそれぞれの乾燥状態の情報だけでなく、伝導性ワニスの塗布によって形成された伝導層の層厚の情報も与える。この伝導層が厚い程、ユーザーに対して、ピンク色がより強く現れる。また、伝導性ワニスの色は、使用される支持材との異なる色のコントラストをもたらし、それにより、ユーザーが欠陥(imperfections)、即ち、一般に、これにより伝導性ワニスで被覆されない部分、をはっきり認識し、電着工程の開始前にこれらを修復することが可能になる。今まで、通常の伝導性ワニスを使用する場合、これらの伝導性ワニスの銀色(silvery color)によっては、そのような欠陥は、顕微鏡なしではほとんど認識できなかった。これは、特に、金属製の歯根材料（同様にそれ自体が主に銀白色〜ほのかな金色(delicate gold)である）に関する。
よって、この説明は、そのようなモニタリング成分を本発明による伝導性ワニス中で使用することによって利用可能になる利点を示す。
【００２７】
本発明による新規な伝導性ワニスの調製のために使用されるスペーサーは、何らかの組成を有し得る。これは、高い透明性を有するスペーサー、または、本質的に無色であるスペーサーでも、新規な伝導性ワニスに存在し得ることを意味する。その後、先に記載の“モニタリング成分”は、新規な伝導性ワニスに任意に別々に添加され得る。本発明において使用され得るスペーサーまたはそれらの構成成分は、例えば、アル・デンテ・デンタルプロデュクテ、メールケンバウレン、ドイツ(al dente dentalprodukte, Meckenbeuren, GER)またはＹＥＴＩデンタルプロデュクテ、エンゲン、ドイツ(YETI Dentalprodukte, Engen, GER)から購入できる。
【００２８】
電気伝導性をもたらす成分は、本発明による伝導性ワニス中に、好ましくは粒子または薄片の状態で存在し得る。その後、これらの粒子または薄片は、懸濁した粒子として、完成した伝導性ワニス中に存在する。
【００２９】
連続的な成形(fashioning)において、伝導性ワニス中で電気伝導性をもたらす成分は、好ましくは、少なくとも１つの金属または少なくとも１つの金属合金である。これに関連して、特に言及すべき金属は、銅である。また、特に好ましい金属または金属合金として、貴金属または貴金属を含む合金を挙げることができる。これらの好ましく使用され得る貴金属は、特に銀または金である。
【００３０】
更なる好ましい態様において、電気伝導性をもたらす成分は、材料中に、その総量に基づいて、５０質量％未満の量で、好ましくは４０質量％未満の量で存在する。上記範囲内で、電気伝導性をもたらす成分が、材料中に、その総量に基づいて、３３質量％〜４０質量％、好ましくは３５質量％〜３８質量％の量で存在する材料または伝導性ワニスが特に好ましい。
【００３１】
これに関連して、電気伝導性をもたらす成分の量は、特に、そのような成分として使用される金属、好ましくは貴金属の量も意味する。非常に一般的に、かつこれらの態様において特に、伝導性ワニス中の金属粒子、例えば銀粒子の含有量を、今まで知られていた市販の伝導性ワニス／伝導性銀ワニスと比べて低減することができるという利点が示される。今まで知られていた伝導性銀ワニスは、通常、約４０質量％〜約７０質量％の量の銀を含む。先に説明したように、本発明による好ましい態様において、これらの銀の量は、４０質量％未満の量、特に、これよりはるかに低い量に低減することができる。これにより、コスト効率、更には、環境保護の点で、顕著な改善がもたらされる。
【００３２】
本発明による新規な伝導性ワニス中の結合剤の混合量は、広範な範囲で変更し得る。従って、例えば、新規な伝導性ワニスの粘度も、これに応じて広範な範囲で変更し得る。結合剤、好ましくは有機結合剤の含有量は、５質量％より多いことが好ましい。
【００３３】
新規な伝導性ワニス中に存在するスペーサーの粘性は、本発明による伝導性ワニスの粘度に間接的な影響を与え得る。これに関連して、新規な伝導性ワニス中に存在するスペーサーは、２０〜５０ＭＰａ、好ましくは３０〜４０ＭＰａの粘性を示すことが好ましい。但し、もちろん、新規な伝導性ワニスの粘性は、その残りの成分の量によって、例えば、結合剤の含有量または溶媒の含有量によっても変えることができる。
【００３４】
本発明による発見により得られるものは、今まで記載したが、別の方法でも記載することができる、新規な電気伝導性材料／伝導性ワニスだけではない。よって、第一に、本発明により、歯科用成形品の調製のための、好ましくは電着による調製のための、電気伝導性材料、特に伝導性ワニスを調製するために使用されるダイスペーサーまたはそのようなスペーサーの構成成分も提供される。歯科技術において、そのようなセパレーターは数十年にわたって使用されていたにもかかわらず、今まで誰も、そのようなスペーサーを本発明のように修正すること、および、このように、改善された性質を有する新たな伝導性ワニスを利用できるようにすることを思いつかなかった。
【００３５】
従って、第二に、本発明は、更に、電気伝導性をもたらす成分を少なくとも１つ含むダイスペーサーを含むように記載され得る。先に説明したように、電気伝導性を与えるこの成分は、好ましくは、粒子または薄片の状態で存在する。これに関連して、この成分は、好ましくは金属または金属合金であることが好ましく、貴金属または貴金属を含む合金であることが更に好ましい。これらの成分の例として、銅、および、特に銀または金を挙げることができる。
【００３６】
本発明の利点を、以下に再度まとめて説明する。
【００３７】
本発明により、今まで知られていた市販の伝導性ワニスと比べて、明らかに改善された性質を示す、新規な伝導性ワニスが、簡単な方法で調製され得る。実施例からわかるように、本発明による伝導性ワニスによって、異なる支持材への粘着性、伝導性およびハンドリングが改善できるだけでなく、乾燥時間が明らかに低減される場合もある。支持材によって、乾燥時間は、今まで知られていた伝導性ワニスの乾燥時間よりはるかに短い、１５分未満に短縮することができ、または更に短縮することもできる。従って、ユーザーは、電着工程全体をより短い時間で実施することができる。これにより、ユーザーにとって、この方法のコスト効率は全般的に明らかに高まる。
【００３８】
また、本発明による伝導性ワニスは、すべての既知の支持材／歯根材料およびリード(leads)に適しており、これらの材料すべてにおいて、良好または非常に良好な結果が得られる。従って、本発明による伝導性ワニスは、広く適用可能である。これにより、ユーザーは、その適用可能性を非常に簡単に判断することができる。ユーザーは、異なる支持材を使用する場合に、異なる伝導性ワニスに頼らなくてよく、また、１つの伝導性ワニスを異なる支持材に対して使用する場合に、特別な特徴を考慮しなくてよい。経済的な観点からは、本発明による伝導性ワニス中の伝導性をもたらす成分の量は、今まで知られていた伝導性ワニスを用いる場合よりも少なくてよい場合があることも強調すべきである。
【００３９】
本発明の利点を、特に、乾燥工程中に色の変化／色の変更が起こる“モニタリング成分”が、伝導性ワニス中に存在する態様において示す。既に説明したように、これは、第一に、塗布された伝導層がどれほど厚いか、第二に、どのような乾燥状態であるか、をユーザーに示す。最初の色（例えば銀橙色）がまだ存在するならば、伝導性ワニスは依然として十分湿っているので、加工可能である。従って、例えば、より厚い液滴のワニスであっても、今まで通り、既に部分的に乾燥した／硬化した伝導層を再び除去するか、または破壊する危険性なく塗布することができる。
【００４０】
伝導性ワニス中にモニタリング成分が存在することの更なる重要な利点は、新規なワニス中での伝導性粒子、例えば、銀粒子／銀薄片の混合の程度を、従来の伝導性ワニス中の場合よりも、はるかに良好に評価できることである。従来の伝導性ワニスでは、肉眼では無色に見える、ワニス中のすべての銀粒子も、混合が不完全な場合には銀色を示す。例えば銀橙色を有する新規な伝導性ワニスの好ましい態様では、均一な銀橙色の存在によって、十分混合されたことを肉眼で認識することができる。混合が不完全な場合は、橙色の筋が、銀粒子の間にはっきり認められる。
【００４１】
本発明の概略的な更なる特徴は、以下の実施例の記載を従属項と組み合わせることによって明らかになる。これに関連して、各ケースにおいて、個々の特徴は、それら自体から、またはお互いに組み合わせて理解され得る。
【実施例】
【００４２】
実施例１：
本発明によるワニス５ｇを、以下のように調製した：
【００４３】
【表１】
2005063966.tif 000002
【００４４】
調製された伝導性銀ワニスは、非常に良好に塗布することができ、様々な適応のために使用することができた。乾燥に要する時間は５〜８分であった。それは、プラスター上で乾燥させると、均一な銀色を示した。非吸収性歯根材料上では、乾燥時に銀橙色から銀ピンク色に色が変化した。形成した層の伝導性は非常に良好であったので、電着中に、形成される金の第一層は、非常に均一に成長した。
【００４５】
実施例２：
本発明によるワニス５．７１ｇを、以下のように調製した：
【００４６】
【表２】
2005063966.tif 000003
【００４７】
調製された伝導性銀ワニスは、非常に良好に塗布することができ、様々な適応のために使用することができた。乾燥に要する時間は１０分であった。それは、プラスター上で乾燥させると、均一な銀色を示した。非吸収性歯根材料上では、乾燥時に銀橙色から銀ピンク色に色が変化した。形成した層の伝導性は非常に良好であったので、電着中に、形成される金の第一層は、非常に均一に成長した。
【００４８】
実施例３：
本発明によるワニス４ｇを、以下のように調製した：
【００４９】
【表３】
2005063966.tif 000004
【００５０】
調製された伝導性銀ワニスは、多少粘性があった。塗布すると、ワニスは非常に早く硬化し始めるので、ブラシを用いて迅速に塗布した。乾燥に要する時間は１３分であった。それは、プラスター上で乾燥させると、均一な銀色を示した。非吸収性歯根材料上では、乾燥時に銀橙色から薄い銀ピンク色に色が変化した。形成した層の伝導性は良好であったので、電着中に、形成される金の第一層は、非常に均一に成長した。
【００５１】
実施例４：
本発明によるワニス３ｇを、以下のように調製した：
【００５２】
【表４】
2005063966.tif 000005
【００５３】
調製された伝導性銀ワニスは、非常に良好に塗布することができた。乾燥に要する時間は、１２分であった。それは、プラスター上で乾燥させると、銀橙色から銀ショッキングピンク色(silver-shocking pink)に色が変化した。非吸収性歯根材料上では、乾燥時に、銀橙色から濃い銀ショッキングピンク色に色が変化した。形成した層の伝導性は良好であったので、電着中に、形成される金の第一層は、非常に均一に成長した。この場合、ユーザーは、乾燥時の色の強い変化によって、伝導性銀層の状態を特に容易に評価することができる。
【００５４】
以下に、記載の基準および影響を及ぼす変数に関して、市販の伝導性ワニスと比べた、実施例１に記載の本発明による伝導性銀ワニスの利点を、比較により、より詳細に示す。
【００５５】
【表５】
2005063966.tif 000006
【００５６】
【表６】
2005063966.tif 000007